(57)【要約】【課題】射出成形性、低温衝撃性、ウェルド物性等に優れるエアバッグカバー用熱可塑性エラストマー組成物。【解決手段】（Ａ）、（Ｂ）および成分（Ｃ）を含有し、成分（Ａ）、（Ｂ）および（Ｃ）の合計量を１００重量％として、成分（Ａ）の含有量が３０〜６０重量％であり、成分（Ｂ）と成分（Ｃ）の含有量の比が０．５〜５であり、曲げ弾性率が１００〜８００ＭＰａであるエアバッグカバー用熱可塑性エラストマー組成物。  （Ａ）：特定のプロピレン系重合体部（Ａ１）５０〜９０重量％と、第２工程で重合されたエチレン含有量が３０〜７０重量％であるエチレン−プロピレン共重合体部（Ａ２）１０〜５０重量％からなるプロピレン系重合体（但し、成分（Ａ１）と成分（Ａ２）からなるプロピレン系重合体の全量を１００重量％とする）  （Ｂ）：特定のエチレン−プロピレン共重合体  （Ｃ）：特定のエチレン系共重合体【選択図】図１
2007254690.tif 000002
【特許請求の範囲】
【請求項１】
下記成分（Ａ）、（Ｂ）および成分（Ｃ）を含有し、成分（Ａ）、（Ｂ）および（Ｃ）の合計量を１００重量％として、成分（Ａ）の含有量が３０〜６０重量％であり、成分（Ｂ）と成分（Ｃ）の含有量の比（成分（Ｂ）の含有量／成分（Ｃ）の含有量）が０．５〜５であり、曲げ弾性率が１００〜８００ＭＰａであるエアバッグカバー用熱可塑性エラストマー組成物。
（Ａ）：融解温度が１５０℃以上であり、第１工程で重合されたプロピレンから誘導される単量体単位の含有量が９０〜１００重量％以上であるプロピレン系重合体部（Ａ１）５０〜９０重量％と、第２工程で重合されたエチレン含有量が３０〜７０重量％であるエチレン−プロピレン共重合体部（Ａ２）１０〜５０重量％からなるプロピレン系重合体（但し、成分（Ａ１）と成分（Ａ２）からなるプロピレン系重合体の全量を１００重量％とする）
（Ｂ）：ガラス転移温度が−４５℃未満、１３５℃のテトラリン中で測定される極限粘度［η］が１．８〜４ｄｌ／ｇであり、エチレン含有量が４０〜７０重量％であるエチレン−プロピレン共重合体
（Ｃ）：密度が８５０〜９２０Ｋｇ／ｍ３であり、温度１９０℃および荷重２１．１８Ｎの条件で測定されるメルトフローレートが０．０１〜２０ｇ／１０分である、炭素原子数が６以上のα−オレフィンから誘導される単量体単位を含有するエチレン系共重合体
【発明の詳細な説明】
【技術分野】
【０００１】
本発明は、エアバッグカバー用熱可塑性エラストマー組成物に関するものである。更に詳しくは、本発明は、特定のプロピレン系樹脂、エチレン−プロピレン共重合体、炭素原子数が６以上のα−オレフィンから誘導される単量体単位を含有するエチレン系共重合体からなるエアバッグカバー用熱可塑性エラストマー組成物であって、得られる熱可塑性エラストマー組成物が適度な剛性を有し、射出成形性と低温衝撃性、引張り物性等の物性バランスに優れたエアバッグカバー用熱可塑性エラストマー組成物に関するものである。
【背景技術】
【０００２】
自動車用エアバッグシステムのエアバッグカバーには、適度な剛性を有し、衝突の際、エアバッグが展開できるように確実に破裂しかつ破片が飛び散らないこと、寒冷地での使用にも耐える強度を有すること、耐熱性を有することなどが求められている。エアバッグカバーに用いられる材料としては、例えば、ランダムポリプロピレンと低密度ポリエチレンとエチレン系共重合体ゴムとを含有する組成物や、オレフィン系樹脂とオレフィン系ゴムとを含有する組成物などからなる材料が提案されている（特許文献１、特許文献２参照）。
【０００３】
しかしながら、エアバッグカバー用の材料には、更なる射出成形性、および得られる成形体の機械物性、耐熱性等の向上、及びこれら要求特性をバランスよく有することが求められている。
【０００４】
【特許文献１】特開平８−２７３３１号公報
【特許文献２】特開平１０−２７３００１号公報
【発明の開示】
【発明が解決しようとする課題】
【０００５】
かかる状況のもと、本発明が解決しようとする課題は、射出成形性、低温衝撃性、引張り物性、耐熱性に優れる熱可塑性エラストマー組成物を提供することにある。
【課題を解決するための手段】
【０００６】
すなわち本発明は、下記成分（Ａ）、（Ｂ）および成分（Ｃ）を含有し、成分（Ａ）、（Ｂ）および（Ｃ）の合計量を１００重量％として、成分（Ａ）の含有量が３０〜６０重量％であり、成分（Ｂ）と成分（Ｃ）の含有量の比（成分（Ｂ）の含有量／成分（Ｃ）の含有量）が０．５〜５であり、曲げ弾性率が１００〜８００ＭＰａであるエアバッグカバー用熱可塑性エラストマー組成物に係るものである。
（Ａ）：融解温度が１５０℃以上であり、第１工程で重合されたプロピレンから誘導される単量体単位の含有量が９０〜１００重量％以上であるプロピレン系重合体部（Ａ１）５０〜９０重量％と、第２工程で重合されたエチレン含有量が３０〜７０重量％であるエチレン−プロピレン共重合体部（Ａ２）１０〜５０重量％からなるプロピレン系重合体（但し、成分（Ａ１）と成分（Ａ２）からなるプロピレン系重合体の全量を１００重量％とする）
（Ｂ）：ガラス転移温度が−４５℃未満、１３５℃のテトラリン中で測定される極限粘度［η］が１．８〜４ｄｌ／ｇであり、エチレン含有量が４０〜７０重量％であるエチレン−プロピレン共重合体
（Ｃ）：密度が８５０〜９２０Ｋｇ／ｍ３であり、温度１９０℃および荷重２１．１８Ｎの条件で測定されるメルトフローレートが０．０１〜２０ｇ／１０分である、炭素原子数が６以上のα−オレフィンから誘導される単量体単位を含有するエチレン系共重合体
【発明の効果】
【０００７】
本発明により、射出成形性、および低温衝撃性、ウェルド物性等の機械物性に優れるエアバッグカバー用熱可塑性エラストマー組成物を提供することができる。
【発明を実施するための最良の形態】
【０００８】
本発明の熱可塑性エラストマー組成物に含まれる成分（Ａ）のプロピレン系重合体は、融解温度が１５０℃以上であり、第１工程で重合されたプロピレンから誘導される単量体単位の含有量が９０〜１００重量％以上であるプロピレン系重合体部（Ａ１）５０〜９０重量％と、第２工程で重合されたエチレン含有量が３０〜７０重量％であるエチレン−プロピレン共重合体部（Ａ２）１０〜５０重量％からなるプロピレン系重合体（但し、成分（Ａ１）と成分（Ａ２）からなるプロピレン系重合体の全量を１００重量％とする）である。
【０００９】
成分（Ａ）のプロピレン系重合体中に含まれるプロピレン系重合体部（Ａ１）は、プロピレンから誘導される単量体とエチレンまたは炭素原子数４〜２０の鎖状オレフィンから誘導される単量体との共重合体であってもよい。炭素原子数４〜２０の鎖状オレフィンとしては、例えば、１−ブテン、１−ペンテン、１−ヘキセン、１−へプテン、１−オクテン、１−ノネン、１−デセン、１−ウンデセン、１−ドデセン、１−トリデセン、１−テトラデセン、１−ペンタデセン、１−ヘキサデセン、１−ヘプタデセン、１−オクタデセン、１−ノナデセン、１−エイコセン等の直鎖状オレフィン；３−メチル−１−ブテン、３−メチル−１−ペンテン、４−メチル−１−ペンテン、２−エチル−１−ヘキセン、２，２，４−トリメチル−１−ペンテン等の分岐状オレフィンなどがあげられ、これらは１種以上用いられる。
【００１０】
成分（Ａ）のプロピレン系重合体中に含まれるプロピレン系重合体部（Ａ１）は、プロピレンから誘導される単量体単位の含有量が９０〜１００重量％であり、好ましくは９５〜１００％、さらに好ましくは９８〜１００％である。プロピレンから誘導される単量体単位の含有量が過小であると、射出成形後、成形品を金型から取り出す際の離型性が劣ることがある。
【００１１】
成分（Ａ）のプロピレン系重合体中に含まれるエチレン−プロピレン共重合体部（Ａ２）は、エチレン含有量が３０〜７０重量％であり、好ましくは３５〜６０重量％である。エチレン含有量が過大、または過小であると得られる熱可塑性エラストマー組成物の機械的強度が劣ることがある。
【００１２】
成分（Ａ）のプロピレン系重合体は、プロピレンから誘導される単量体単位の含有量が９０〜１００重量％以上であるプロピレン系重合体部（Ａ１）５０〜９０重量％と、エチレン含有量が３０〜７０重量％であるエチレン−プロピレン共重合体部（Ａ２）５０〜１０重量％からなる。（但し、成分（Ａ１）と成分（Ａ２）からなるプロピレン系重合体の全量を１００重量％とする）成分（Ａ）のプロピレン系重合体中に含まれる（Ａ１）の含有量が過小であると、得られる熱可塑性エラストマー組成物の溶融流動性が劣ることがあり、（Ａ１）の含有量が過大であると、得られる熱可塑性エラストマー組成物の機械的強度が劣ることがある。
【００１３】
成分（Ａ）のプロピレン系樹脂の融解温度は、１５０℃以上であり、好ましくは１５５℃以上であり、より好ましくは１５８℃以上である。該融温度が低すぎると、成形品の耐熱変形性が不十分となったり（熱変形量が大きくなる）、離型性が劣ることがある。なお、該融解温度は、ＪＩＳ  Ｋ７１２１に準拠し、示差走査熱量測定（ＤＳＣ）法により測定される。
【００１４】
成分（Ａ）のプロピレン系樹脂は、温度２３０℃および荷重２１．１８Ｎの条件で測定されるメルトフローレートが５〜１５０ｇ／１０分であり、好ましくは１０〜１２０ｇ／分である。メルトフローレートが過小であると、得られる熱可塑性エラストマー組成物の溶融流動性が劣ることがあり、過大であると得られる熱可塑性エラストマー組成物の機械的強度が劣ることがある。該メルトフローレートは、ＪＩＳ  Ｋ７２１０に従い測定される。
【００１５】
成分（Ａ）のプロピレン系樹脂の製造方法としては、公知のオレフィン重合用触媒を用いた公知の重合方法が用いられる。例えば、チーグラー・ナッタ系触媒、メタロセン系錯体や非メタロセン系錯体などの錯体系触媒を用いた、スラリー重合法、溶液重合法、塊状重合法、気相重合法等があげられる。また、市販の該当品を用いることも可能である。
【００１６】
本発明の熱可塑性エラストマー組成物に含まれる成分（Ｂ）のエチレン−プロピレン共重合体は、１３５℃のテトラリン中で測定される極限粘度［η］が１．８〜４ｄｌ／ｇであり、好ましくは２．０〜３．５ｄｌ／ｇである。極限粘度［η］が過小であると得られる熱可塑性エラストマー組成物の離型性、または機械的強度が劣ることがあり、過大であると得られる熱可塑性エラストマー組成物の溶融流動性が劣ることがある。該極限粘度［η］は、ウベローデ型粘度計を用いて還元粘度を測定し、「高分子溶液、高分子実験学１１」（１９８２年共立出版株式会社刊）第４９１頁に記載の計算方法を用いた外挿法によって求められる。
【００１７】
成分（Ｂ）のエチレン−プロピレン共重合体は、エチレン含有量が４０〜７０重量％であり、好ましくは４５〜６５重量％である。エチレン含有量が過小、または過大であると得られる熱可塑性エラストマー組成物の機械的強度が劣ることがある。
【００１８】
本発明の熱可塑性エラストマー組成物に含まれる成分（Ｃ）のエチレン系共重合体は、密度が８５０〜９２０Ｋｇ／ｍ3であり、好ましくは８６０〜９１５Ｋｇ／ｍ3である。密度が過小であると得られる熱可塑性エラストマー組成物の離型性が劣ることがあり、過大であると得られる熱可塑性エラストマー組成物の機械的強度が劣ることがある。該密度は、ＪＩＳ  Ｋ７１１２に従い、アニール無しで測定される。
【００１９】
成分（Ｃ）のエチレン系共重合体は、温度１９０℃および荷重２１．１８Ｎの条件で測定されるメルトフローレートが０．１〜２０ｇ／１０分であり、好ましくは０．５〜１５ｇ／１０分である。メルトフローレートが過小であると、得られる熱可塑性エラストマー組成物の溶融流動性が劣ることがあり、過大であると得られる熱可塑性エラストマー組成物の機械的強度や離型性が劣ることがある。該メルトフローレートは、ＪＩＳ  Ｋ７２１０に従い測定される。
【００２０】
成分（Ｃ）のエチレン系共重合体は、炭素原子数が６以上のα−オレフィンから誘導される単量体とエチレンとの共重合体である。炭素原子数６以上のα−オレフィンから誘導される単量体としては、入手容易性より１−ヘキセンまたは１−オクテンであることが好ましい。
【００２１】
成分（Ｃ）のエチレン系樹脂の製造方法としては、公知のオレフィン重合用触媒を用いた公知の重合方法が用いられる。例えば、チーグラー・ナッタ系触媒、メタロセン系錯体や非メタロセン系錯体などの錯体系触媒を用いた、スラリー重合法、溶液重合法、塊状重合法、気相重合法等があげられる。また、市販の該当品を用いることも可能である。
【００２２】
本発明の熱可塑性エラストマー組成物は、成分（Ａ）、（Ｂ）および成分（Ｃ）を含有し、成分（Ａ）、（Ｂ）および（Ｃ）の合計量を１００重量％として、成分（Ａ）の含有量が３０〜６０重量％であり、好ましくは４０〜５５重量％である。成分（Ａ）の含有量が過小であると得られる熱可塑性エラストマーの曲げ弾性率が不足したり、耐熱性が劣ることがあり、過大であると低温における機械物性が劣ることがある。
【００２３】
本発明の熱可塑性エラストマー組成物は、成分（Ａ）、（Ｂ）および成分（Ｃ）を含有し、成分（Ａ）、（Ｂ）および（Ｃ）の合計量を１００重量％として、成分（Ｂ）と成分（Ｃ）の含有量の比（成分（Ｂ）の含有量／成分（Ｃ）の含有量）が０．５〜５であり、好ましくは０．８〜４．５である。成分（Ｂ）と成分（Ｃ）の含有量の比が過小であると射出成形性後の離型性や耐熱性が劣ることがあり、過大であると得られる熱可塑性エラストマー組成物の機械物性が低下することがある。
【００２４】
本発明の熱可塑性エラストマー組成物は、射出成形での生産安定性を高める観点から離型性を付与するために、上記成分（Ａ）〜（Ｃ）に加え、下記成分（Ｄ）を含有することが好ましい。
（Ｄ）：炭素原子数５以上の脂肪酸、炭素原子数５以上の脂肪酸の金属塩、炭素原子数５以上の脂肪酸のアミド、および、炭素原子数５以上の脂肪酸のエステルからなる化合物群から選ばれる少なくとも１種の化合物
【００２５】
成分（Ｄ）の炭素原子数５以上の脂肪酸としては、ラウリル酸、パルミチン酸、ステアリン酸、ベヘニン酸、オレイン酸、エルカ酸、リノール酸、リシノール酸を例示することができる。
【００２６】
成分（Ｄ）の炭素原子数５以上の脂肪酸の金属塩としては、上記脂肪酸と、Ｌｉ、Ｎａ、Ｍｇ、Ａｌ、Ｋ、Ｃａ、Ｚｎ、Ｂａ、Ｐｂなどの金属との塩を、具体的には、ステアリン酸リチウム、ステアリン酸ナトリウム、ステアリン酸カルシウム、ステアリン酸亜鉛などを例示することができる。
【００２７】
成分（Ｄ）の炭素原子数５以上の脂肪酸のアミドとしては、ラウリル酸アミド、パルミチン酸アミド、ステアリン酸アミド、オレイン酸アミド、エルカ酸アミド、メチレンビスステアリン酸アミド、エチレンビスステアリン酸アミド、エチレンビスオレイン酸アミド、ステアリルジエタノールアミドを例示することができる。なかでも、エルカ酸アミドが好ましい。
【００２８】
成分（Ｄ）の炭素原子数５以上の脂肪酸のエステルとしては、脂肪族アルコール（ミリスチルアルコール、パルミチルアルコール、ステアリルアルコール、ベヘニルアルコール、１２ヒドロキシステアリルアルコールなど）、芳香族アルコール（ベンジルアルコール、β−フェニルエチルアルコール、フタリルアルコールなど）、多価アルコール（グリセリン、ジグリセリン、ポリグリセリン、ソルビタン、ソルビトール、プロピレングリコール、ポリプロピレングリコール、ポリエチレングリコール、ペンタエリスリトール、トリメチロールプロパンなど）などのアルコールと、上記脂肪酸とのエステルを、具体的には、グリセリンモノオレート、グリセリンジオレート、ポリエチレングリコールモノステアレート、クエン酸ジステアレートを例示することができる。
【００２９】
本発明の熱可塑性エラストマー組成物は、必要に応じ、無機フィラー（タルク、炭酸カルシウム、焼成カオリン等）、有機フィラー（繊維、木粉、セルロースパウダー等）、滑剤（シリコーンオイル、シリコーンガム等）、酸化防止剤（フェノール系、イオウ系、燐系、ラクトン系、ビタミン系等）、耐候安定剤、紫外線吸収剤（ベンゾトリアゾール系、トリアジン系、アニリド系、ベンゾフェノン系等）、熱安定剤、光安定剤（ヒンダードアミン系、ベンゾエート系等）、顔料、造核剤、吸着剤（金属酸化物（酸化亜鉛、酸化マグネシウム等）、金属塩化物（塩化鉄、塩化カルシウム等）、ハイドロタルサイト、アルミン酸塩等）等を含有してもよい。
【００３０】
成分（Ｄ）の含有量としては、射出成形での離型性と、成形品表面の外観とのバランスから、成分（Ａ）〜（Ｃ）の合計量１００重量部あたり、好ましくは０．０１〜１．５重量部であり、より好ましくは０．０５〜１重量部である。
【００３１】
本発明の熱可塑性エラストマー組成物は、成分（Ａ）と成分（Ｂ）と成分（Ｃ）と、必要に応じて他の成分とを、公知の方法、例えば、二軸押出機、バンバリーミキサーなどにより溶融混練することにより得ることができる。
【００３２】
本発明の熱可塑性エラストマー組成物は公知の成形加工方法、好ましくは射出成形法により、エアバッグカバーに加工される。
【００３３】
本発明の熱可塑性エラストマー組成物からなるエアバッグカバーは、運転席用エアバッグカバー、助手席用エアバッグカバー、サイドエアバッグカバー、ニーエアバッグカバー、カーテンエアバッグカバーに用いられる。
【００３４】
本発明は、曲げ弾性率が１００〜８００ＭＰａであるエアバッグカバー用熱可塑性樹脂組成物であり、好ましくは１５０〜７００ＭＰａであり、より好ましくは２００〜６５０ＭＰａである。該曲げ弾性率が過小であると得られる成形体の形状保持性が劣ることがあり、過大であると触感や他の部品と組み付け合わせる際の作業性が劣るこ
【実施例】
【００３５】
以下、実施例および比較例によって、本発明をより詳細に説明する。
［I］  物性測定方法
（１）メルトフローレート（ＭＦＲ）
ＪＩＳ  Ｋ７２１０に従い、成分（Ａ）は２３０℃における２．１６ｋｇ荷重でのＭＦＲを測定し、成分（Ｃ）は１９０℃における２．１６ｋｇ荷重でのＭＦＲを測定した。
（２）極限粘度［η］の測定方法
ウベローデ型粘度計を用いて還元粘度を測定し、「高分子溶液、高分子実験学１１」（１９８２年共立出版株式会社刊）第４９１頁に記載の計算方法を用いた外挿法によって求められた。
（３）重合体の密度
ＪＩＳ  Ｋ７１１２に従い、アニール無しで測定された。
【００３６】
（４）融解温度
ＪＩＳ  Ｋ７１２１に準拠し、示差走査熱量測定（ＤＳＣ）法により求めた。
（５）単量体単位含有量
プロピレン系重合体は、赤外吸収スペクトル（日本分光製  ＦＴ−ＩＲ５２００型）による方法により求めた。
（６）スパイラル流動長
厚み２ｍｍ、幅１０ｍｍの楕円スパイラル金型を用い、下記の条件で成形した時の成形品の長さを算出した。
流動長＝成形品長さ／厚み
成形条件
射出成形機：東芝機械社製  ＩＳ１００−ＥＮ
金型温度：５０℃
射出圧：７７．１ＭＰａ
シリンダー温度：シリンダー１；１８０℃、シリンダー２；１９０℃
シリンダー３；２００℃、ノズルヘッド；２００℃
【００３７】
（７）射出成形体の製造方法
東芝機械社製射出成形機ＩＳ１００−ＥＮにて、サイドゲート平板金型を用い、シリンダー温度２２０℃、金型温度５０℃の条件で、得られた樹脂組成物を縦９０ｍｍ、横１５０ｍｍ、厚み２ｍｍの射出成形体を得た。
（８）曲げ弾性率（ＦＭ）
ＪＩＳ  Ｋ７１７１に従い、上記条件で射出成形した厚さ２ｍｍの試験片を用いて、スパン間３０ｍｍ、曲げ速度１ｍｍ／分の条件下で測定した。
（９）低温耐衝撃性（ＩＺＯＤ）
ＪＩＳ  Ｋ６９１１に従い、上記条件で射出成形した厚さ２ｍｍの試験片を用いて所定の温度で測定した。ＮＢ＝破壊、Ｂ＝破壊
（１０）引張り試験
上記条件で射出成形した試験片を用い、ＪＩＳ  Ｋ６２５１に従い、３号ダンベル形状、試験速度２００ｍｍ／分にて測定した。
（１１）耐熱性（耐熱変形性；ヒートサグ）
上記条件で射出成形した試験片を所定のサイズ（幅２５ｍｍ、長さ１５０ｍｍ、厚さ２ｍｍ）に裁断し、ＪＩＳ  Ｋ７１９５に準拠し、１２０℃・２時間の条件にて測定を実施した。
（１２）離型性
成形は、図１の成形体を得る金型を射出成形機（日精工業製  ＦＳ１６０Ｓ２５ＡＳＥＮ）に設置し、シリンダー設定温度２２０℃、射出率９０〜１１０ｇ／秒、射出時間１５秒、冷却時間３０秒、エアエジェクター圧力１．８ｋｇ／ｃｍ2、金型温度５０℃、ヒケなどの成形不良が生じない条件で実施した。５個以上連続成形し、離型性を２段階評価した。
（○：離型不良なし、×：離型不良発生）
【００３８】
［II］原料
（１）プロピレン系重合体（Ａ）
（ＰＰ−１）：住友化学株式会社社製  ノーブレンＡＸ５６８
ＭＦＲ（２３０℃）＝６５ｇ／１０分、Ｔｍ＝１６７℃、成分（Ａ１）であるプロピレンから誘導される単量体の含有量＝１００％、成分（Ａ２）中のエチレン含有量＝４５重量％、成分（Ａ）中における成分（Ａ２）の含量＝１６重量％
（ＰＰ−２）：住友化学株式会社社製  ノーブレンＵ５０１Ｅ−１
ＭＦＲ（２３０℃）＝１２０ｇ／１０分、Ｔｍ＝１６７℃、成分（Ａ１）であるプロピレンから誘導される単量体の含有量＝１００重量％、成分（Ａ）中における成分（Ａ２）の含量＝０重量％
（ＰＰ−３）：フィリップス  スミカ  ポリプロピレンカンパニー社製  Ｍａｒｌｅｘ ＲＬＣ−３５０
ＭＦＲ（２３０℃）＝１２０ｇ／１０分、Ｔｍ＝１４９℃、成分（Ａ１）であるプロピレンから誘導される単量体の含有量＝９６．５重量％、成分（Ａ）中における成分（Ａ２）の含量＝０重量％
【００３９】
（２）エチレン−プロピレン共重合体（Ｂ）
（ＥＰＲ−１）：住友化学株式会社製  エスプレン２２２
１３５℃のテトラリン中で測定される極限粘度［η］＝２．２、エチレン含有量＝５２重量％
【００４０】
（３）エチレン系共重合体（Ｃ）
（Ｃ−１）：ダウケミカル社製  エンゲージ８１００
エチレン−オクテン共重合体、密度＝８７０Ｋｇ／ｍ3、ＭＦＲ（１９０℃）＝１ｇ／１０分
（Ｃ−２）：ダウケミカル社製 エンゲージ８２００
エチレン−オクテン共重合体、密度＝８７０Ｋｇ／ｍ3、ＭＦＲ（１９０℃）＝５ｇ／１０分
（Ｃ−３）：ダウケミカル社製 エンゲージ８４８０
エチレン−オクテン共重合体、密度＝９０２Ｋｇ／ｍ3、ＭＦＲ（１９０℃）＝１ｇ／１０分
（Ｃ−４）：住友化学株式会社製  スミカセンＥ  ＦＶ４０１
エチレン−ヘキセン共重合体、密度９０２Ｋｇ／ｍ3、ＭＦＲ（１９０℃）＝４ｇ／１０分
（Ｃ−５）：ダウケミカル社製  エンゲージ８４０７
エチレン−オクテン共重合体、密度８７０Ｋｇ／ｍ3、ＭＦＲ（１９０℃）＝３０ｇ／１０分
（Ｃ−６）：三井化学社製  タフマーＡ４０５０Ｓ
エチレン−ブテン共重合体、密度８６０Ｋｇ／ｍ3、ＭＦＲ（１９０℃）＝４ｇ／１０分
（Ｃ−７）：三井化学社製  タフマーＡ０５５０Ｓ
エチレン−ブテン共重合体、密度８６０Ｋｇ／ｍ3、ＭＦＲ（１９０℃）＝０．５ｇ／１０分
【００４１】
実施例１
成分（Ａ）として（ＰＰ−１）４５重量部と、成分（Ｂ）として（ＥＰＲ−１）４５重量％と、成分（Ｃ）として（Ｃ−１）１０重量部と、エルカ酸アミド（日本精化製  ニュートロンＳ）を０．０５重量部と、酸化防止剤（住友化学株式会社製  スミライザーＧＡ８０）を０．１重量部と（チバスペシャリティ株式会社製  イルガフォス１６８）０．０５重量部を配合し、バンバリーミキサーで溶融混練を実施し、ペレット状に加工した後、樹脂組成物を得た。得られた樹脂組成物の物性測定結果を表１に示す。
【００４２】
実施例２
成分（Ａ）として（ＰＰ−１）４５重量部と、成分（Ｂ）として（ＥＰＲ−１）４５重量％と、成分（Ｃ）として（Ｃ−２）１０重量部と、エルカ酸アミド（日本精化製  ニュートロンＳ）を０．０５重量部と、酸化防止剤（住友化学株式会社製  スミライザーＧＡ８０）を０．１重量部と（チバスペシャリティ株式会社製  イルガフォス１６８）０．０５重量部を配合し、バンバリーミキサーで溶融混練を実施し、ペレット状に加工した後、樹脂組成物を得た。得られた樹脂組成物の物性測定結果を表１に示す。
【００４３】
実施例３
成分（Ａ）として（ＰＰ−１）４５重量部と、成分（Ｂ）として（ＥＰＲ−１）４５重量％と、成分（Ｃ）として（Ｃ−３）１０重量部と、エルカ酸アミド（日本精化製  ニュートロンＳ）を０．０５重量部と、酸化防止剤（住友化学株式会社製  スミライザーＧＡ８０）を０．１重量部と（チバスペシャリティ株式会社製  イルガフォス１６８）０．０５重量部を配合し、バンバリーミキサーで溶融混練を実施し、ペレット状に加工した後、樹脂組成物を得た。得られた樹脂組成物の物性測定結果を表１に示す。
【００４４】
実施例４
成分（Ａ）として（ＰＰ−１）４５重量部と、成分（Ｂ）として（ＥＰＲ−１）４５重量％と、成分（Ｃ）として（Ｃ−４）１０重量部と、エルカ酸アミド（日本精化製  ニュートロンＳ）を０．０５重量部と、酸化防止剤（住友化学株式会社製  スミライザーＧＡ８０）を０．１重量部と（チバスペシャリティ株式会社製  イルガフォス１６８）０．０５重量部を配合し、バンバリーミキサーで溶融混練を実施し、ペレット状に加工した後、樹脂組成物を得た。得られた樹脂組成物の物性測定結果を表１に示す。
【００４５】
実施例５
成分（Ａ）として（ＰＰ−１）４５重量部と、成分（Ｂ）として（ＥＰＲ−１）３５重量％と、成分（Ｃ）として（Ｃ−１）２０重量部と、エルカ酸アミド（日本精化製  ニュートロンＳ）を０．０５重量部と、酸化防止剤（住友化学株式会社製  スミライザーＧＡ８０）を０．１重量部と（チバスペシャリティ株式会社製  イルガフォス１６８）０．０５重量部を配合し、バンバリーミキサーで溶融混練を実施し、ペレット状に加工した後、樹脂組成物を得た。得られた樹脂組成物の物性測定結果を表１に示す。
【００４６】
実施例６
成分（Ａ）として（ＰＰ−１）４５重量部と、成分（Ｂ）として（ＥＰＲ−１）２５重量％と、成分（Ｃ）として（Ｃ−１）３０重量部と、エルカ酸アミド（日本精化製  ニュートロンＳ）を０．０５重量部と、酸化防止剤（住友化学株式会社製  スミライザーＧＡ８０）を０．１重量部と（チバスペシャリティ株式会社製  イルガフォス１６８）０．０５重量部を配合し、バンバリーミキサーで溶融混練を実施し、ペレット状に加工した後、樹脂組成物を得た。得られた樹脂組成物の物性測定結果を表１に示す。
【００４７】
比較例１
成分（Ａ）として（ＰＰ−１）４５重量部と、成分（Ｂ）として（ＥＰＲ−１）４５重量％と、成分（Ｃ）として（Ｃ−５）１０重量部と、エルカ酸アミド（日本精化製  ニュートロンＳ）を０．０５重量部と、酸化防止剤（住友化学株式会社製  スミライザーＧＡ８０）を０．１重量部と（チバスペシャリティ株式会社製  イルガフォス１６８）０．０５重量部を配合し、バンバリーミキサーで溶融混練を実施し、ペレット状に加工した後、樹脂組成物を得た。得られた樹脂組成物の物性測定結果を表２に示す。
【００４８】
比較例２
成分（Ａ）として（ＰＰ−１）４５重量部と、成分（Ｂ）として（ＥＰＲ−１）４５重量％と、成分（Ｃ）として（Ｃ−６）１０重量部と、エルカ酸アミド（日本精化製  ニュートロンＳ）を０．０５重量部と、酸化防止剤（住友化学株式会社製  スミライザーＧＡ８０）を０．１重量部と（チバスペシャリティ株式会社製  イルガフォス１６８）０．０５重量部を配合し、バンバリーミキサーで溶融混練を実施し、ペレット状に加工した後、樹脂組成物を得た。得られた樹脂組成物の物性測定結果を表２に示す。
【００４９】
比較例３
成分（Ａ）として（ＰＰ−１）４５重量部と、成分（Ｂ）として（ＥＰＲ−１）４５重量％と、成分（Ｃ）として（Ｃ−７）１０重量部と、エルカ酸アミド（日本精化製  ニュートロンＳ）を０．０５重量部と、酸化防止剤（住友化学株式会社製  スミライザーＧＡ８０）を０．１重量部と（チバスペシャリティ株式会社製  イルガフォス１６８）０．０５重量部を配合し、バンバリーミキサーで溶融混練を実施し、ペレット状に加工した後、樹脂組成物を得た。得られた樹脂組成物の物性測定結果を表２に示す。
【００５０】
比較例４
成分（Ａ）として（ＰＰ−１）４５重量部と、成分（Ｃ）として（Ｃ−１）５５重量部と、エルカ酸アミド（日本精化製  ニュートロンＳ）を０．０５重量部と、酸化防止剤（住友化学株式会社製  スミライザーＧＡ８０）を０．１重量部と（チバスペシャリティ株式会社製  イルガフォス１６８）０．０５重量部を配合し、バンバリーミキサーで溶融混練を実施し、ペレット状に加工した後、樹脂組成物を得た。得られた樹脂組成物の物性測定結果を表２に示す。
【００５１】
比較例５
成分（Ａ）として（ＰＰ−１）４５重量部と、成分（Ｂ）として（ＥＰＲ−１）５５重量％と、エルカ酸アミド（日本精化製  ニュートロンＳ）を０．０５重量部と、酸化防止剤（住友化学株式会社製  スミライザーＧＡ８０）を０．１重量部と（チバスペシャリティ株式会社製  イルガフォス１６８）０．０５重量部を配合し、バンバリーミキサーで溶融混練を実施し、ペレット状に加工した後、樹脂組成物を得た。得られた樹脂組成物の物性測定結果を表２に示す。
【００５２】
比較例６
成分（Ａ）として（ＰＰ−２）４５重量部と、成分（Ｂ）として（ＥＰＲ−１）４５重量％と、成分（Ｃ）として（Ｃ−１）１０重量部とエルカ酸アミド（日本精化製  ニュートロンＳ）を０．０５重量部と、酸化防止剤（住友化学株式会社製  スミライザーＧＡ８０）を０．１重量部と（チバスペシャリティ株式会社製  イルガフォス１６８）０．０５重量部を配合し、バンバリーミキサーで溶融混練を実施し、ペレット状に加工した後、樹脂組成物を得た。得られた樹脂組成物の物性測定結果を表３に示す。
【００５３】
比較例７
成分（Ａ）として（ＰＰ−３）４５重量部と、成分（Ｂ）として（ＥＰＲ−１）４５重量％と、成分（Ｃ）として（Ｃ−１）１０重量部とエルカ酸アミド（日本精化製  ニュートロンＳ）を０．０５重量部と、酸化防止剤（住友化学株式会社製  スミライザーＧＡ８０）を０．１重量部と（チバスペシャリティ株式会社製  イルガフォス１６８）０．０５重量部を配合し、バンバリーミキサーで溶融混練を実施し、ペレット状に加工した後、樹脂組成物を得た。得られた樹脂組成物の物性測定結果を表３に示す。
【００５４】
【表１】
2007254690.tif 000003
【００５５】
【表２】
2007254690.tif 000004
【００５６】
【表３】
2007254690.tif 000005
【図面の簡単な説明】
【００５７】
【図１】離型性の判定に際して用いた成形体が外観図である。
【図１】
2007254690.tif 000006